(57)【要約】【課題】坩堝の温度分布の軸対称性を維持でき、かつ、坩堝を取り囲んで配置される耐火物筐体の寿命を向上できる単結晶育成装置を提供する。【解決手段】酸化物単結晶を育成する単結晶育成装置１０は、単結晶原料１８を収容する坩堝１２と、先端に種結晶１が取り付けられ、坩堝１２内を回転可能な状態で上下に移動する引上げ軸１６と、坩堝１２の外側に配置され坩堝１２の誘導加熱を行うワークコイル１５と、坩堝１２を取り囲むように配置された耐火物筐体１４と、坩堝１２と耐火物筐体１４との隙間に充填されるジルコニア・バブル１９と、を備え、ジルコニア・バブル１９の充填密度は１．８ｇ／ｃｍ３以上、２．２ｇ／ｃｍ３以下である。【選択図】図１
2019052067.tif 000002
【特許請求の範囲】
【請求項１】
酸化物単結晶を育成する単結晶育成装置であって、
単結晶原料を収容する坩堝と、
先端に種結晶が取り付けられ、前記坩堝内を回転可能な状態で上下に移動する引上げ軸と、
前記坩堝の外側に配置され前記坩堝の誘導加熱を行うワークコイルと、
前記坩堝を取り囲むように配置された耐火物筐体と、
前記坩堝と前記耐火物筐体との隙間に充填されるジルコニア・バブルと、
を備え、
前記ジルコニア・バブルの充填密度は１．８ｇ／ｃｍ３以上、２．２ｇ／ｃｍ３以下である、
単結晶育成装置。
【請求項２】
前記酸化物単結晶はタンタル酸リチウムである、請求項１に記載に単結晶育成装置。
【発明の詳細な説明】
【技術分野】
【０００１】
本開示は、高周波誘導加熱炉を用いたチョクラルスキー（以下、Ｃｚと略称する）法に代表される引き上げ法による酸化物単結晶の育成に用いられる単結晶育成装置に関する。
【背景技術】
【０００２】
強誘電体であるタンタル酸リチウム（ＬｉＴａＯ３：以下、ＬＴと略称する）単結晶から加工される酸化物単結晶基板は、主に移動体通信機器において電気信号ノイズを除去する表面弾性波素子（ＳＡＷフィルター）の材料として用いられている。
【０００３】
ＳＡＷフィルターの材料となるＬＴ単結晶は、産業的には主にＣｚ法によって育成されている。Ｃｚ法とは、坩堝内の原料融液表面に種結晶となる単結晶片を接触させ、該種結晶を回転させながら上方に引き上げることにより種結晶と同一方位の円筒状単結晶を育成する方法である。
【０００４】
Ｃｚ法に代表される引き上げ法によるＬＴ単結晶の育成では、一般的に高周波誘導加熱式の育成炉が用いられている。ＬＴ結晶の融点は１６５０℃と高温であることと、育成雰囲気に酸素が必要であること等から、育成に際してはイリジウム（Ｉｒ）製坩堝が用いられており、このＩｒ製坩堝自体がワークコイルで形成される高周波磁場によって誘導され発熱体となる。Ｉｒ製坩堝の周囲には、断熱や温度分布の調整のためにアルミナやジルコニア製の耐火物筐体を配している。
【０００５】
Ｃｚ法による単結晶育成では、種結晶を回転させながら引上げることで円筒状の結晶を得るので、原料融液を含めたホットゾーン内の温度分布が、引上軸に対して軸対称であることが重要である。温度分布の軸対称性が悪いと、結晶の回転に伴って、成長界面近傍の融液温度が変化するために結晶成長速度が変動してしまう。極端な場合では、結晶が融解、急成長を繰り返すことになる。このような結晶成長速度の変動が起こると、結晶欠陥が生成し育成成功率が低下する。
【０００６】
成長界面近傍の温度分布の軸対称性に最も影響を与えるのは、内部に単結晶原料融液があり、且つ発熱体であるＩｒ製坩堝の発熱分布である。Ｉｒ製坩堝の真円度が高く、且つＩｒ製坩堝の中心軸上に引上軸があることが好ましい。
【０００７】
しかし、Ｉｒ製坩堝は、育成を繰り返す毎に変形が進む。坩堝の変形は、非対称に起こるので、坩堝の変形が進行するに従って温度分布の軸対称性が悪化し、育成成功率が低下してしまう。変形が起こる理由は、主に坩堝内部にある単結晶原料融液による荷重とＬＴとＩｒの熱膨張率の差である。
【０００８】
単結晶原料融液の荷重による変形とは、ＬＴ結晶育成時は、坩堝はＬＴ結晶の融点１６５０℃以上になっており、低温時と比較すると軟化し、変形し易い状態となっているために、坩堝内部にある単結晶原料融液による外側に向う応力によって、特に坩堝底部付近が膨らむ。この現象は、原料融液量が最も多く、且つ坩堝の温度が最も高い、単結晶原料融解時が最も変形速度が大きい。
【０００９】
それに対して、ＬＴとＩｒの熱膨張率の差による変形は、結晶育成終了後の冷却時に発生する。これは、育成時は熱膨張でＩｒ製坩堝の直径が室温時よりも大きくなっている。その状態で冷却に入ると、坩堝内に残った単結晶原料融液が融点１６５０℃以下となり固化する。その後、室温まで冷却されるが、固化したＬＴ原料とＩｒ製坩堝の熱膨張率を比較すると、Ｉｒ製坩堝の方が大きいために、Ｉｒ製坩堝は、内部で固化した原料の形状に沿うように変形してしまう。
【００１０】
育成結晶のサイズ、及び用いる坩堝のサイズも小さく、坩堝内に充填する原料の量が少ない場合は、ＬＴとＩｒの熱膨張率の差による変形が主であったが、近年、育成結晶のサイズ、用いる坩堝のサイズが大型化し、坩堝内に充填する単結晶原料量が多くなると、原料融液の荷重による変形が顕著となってきた。単結晶原料融解時に起こる単結晶原料融液の荷重による変形が起こると、その変形した形状に対応して融液が固化するので、その後の冷却時に起こる膨張率差による変形を助長させることになる。
【００１１】
一般的な高周波誘導加熱式のＬＴ結晶育成においては、Ｉｒ製坩堝の変形は避けられないことなので、Ｉｒ製坩堝が変形しても、坩堝周りの保温性が大きく変化しないように、Ｉｒ製坩堝の外周部には流動性があるジルコニア・バブルと呼ばれるφ１〜３ｍｍ程度の顆粒状の耐火材を設置するのが一般的となっている（例えば特許文献１参照）。
【先行技術文献】
【特許文献】
【００１２】
【特許文献１】特開２００９−７２０３号公報
【発明の概要】
【発明が解決しようとする課題】
【００１３】
単結晶原料融液の荷重による変形を抑制するためには、ジルコニア・バブルの充填密度を高くすることが考えられる。しかし、ジルコニア・バブルの充填密度を高くすると、坩堝の形状変化をバブル層で吸収することが出来なくなり、バブル層の更に外側にある耐火物筐体に応力が加わり、耐火物筐体にクラックが発生し易くなる。耐火物筐体にクラックが発生すると、そのクラック部からジルコニア・バブルが漏れてしまい、保温性、及び温度分布の軸対称性が大きく劣化してしまう。それに対して、ジルコニア・バブルの充填密度を低くすると、坩堝の変形速度が大きくなり、温度分布の軸対称性が急速に悪化し、育成成功率が下がってしまう。
【００１４】
本開示は、坩堝の温度分布の軸対称性を維持でき、かつ、坩堝を取り囲んで配置される耐火物筐体の寿命を向上できる単結晶育成装置を提供することを目的とする。
【課題を解決するための手段】
【００１５】
本発明の実施形態の一観点に係る単結晶育成装置は、酸化物単結晶を育成する単結晶育成装置であって、単結晶原料を収容する坩堝と、先端に種結晶が取り付けられ、前記坩堝内を回転可能な状態で上下に移動する引上げ軸と、前記坩堝の外側に配置され前記坩堝の誘導加熱を行うワークコイルと、前記坩堝を取り囲むように配置された耐火物筐体と、前記坩堝と前記耐火物筐体との隙間に充填されるジルコニア・バブルと、を備え、前記ジルコニア・バブルの充填密度は１．８ｇ／ｃｍ３以上、２．２ｇ／ｃｍ３以下である。
【発明の効果】
【００１６】
本開示によれば、坩堝の温度分布の軸対称性を維持でき、かつ、坩堝を取り囲んで配置される耐火物筐体の寿命を向上できる単結晶育成装置を提供することができる。
【図面の簡単な説明】
【００１７】
【図１】本発明の一実施形態に係る単結晶育成装置の概略構成を模式的に示す断面図である。
【図２】温度分布の軸対称性と育成成功率の関係を示す図である。
【図３】軸対称性ズレ量の測定手法の一例を示す模式図である。
【図４】ジルコニア・バブルの充填密度と坩堝の変形速度の関係を示す図である。
【発明を実施するための形態】
【００１８】
以下、添付図面を参照しながら実施形態について説明する。説明の理解を容易にするため、各図面において同一の構成要素に対しては可能な限り同一の符号を付して、重複する説明は省略する。
【００１９】
［単結晶育成手法の概要］
まずはじめに、図１を参照して、Ｃｚ法に代表される引き上げ法による単結晶育成装置１０の構成例について説明する。図１は、本発明の一実施形態に係る単結晶育成装置１０の概略構成を模式的に示す断面図である。
【００２０】
本実施形態の単結晶育成装置１０は、高周波誘導加熱式の育成炉である。図１に示すように、単結晶育成装置１０は、チャンバー１１内に坩堝１２を配置する。坩堝１２は、坩堝台１３上に載置される。チャンバー１１内には、坩堝１２を囲むように、耐火物筐体１４が配置されている。耐火物筐体１４は、アルミナやジルコニア製の耐火物で形成され、内部に坩堝１２や坩堝台１３を収容する。
【００２１】
耐火物筐体１４の周囲には、坩堝１２を囲むようにワークコイル１５が坩堝１２の外側に配置されている。ワークコイル１５が形成する高周波磁場によって、坩堝１２の壁に渦電流が流れ、坩堝１２自体が発熱体となる。
【００２２】
チャンバー１１の上部には引上げ軸１６が回転可能かつ上下方向に移動可能に設けられている。引上げ軸１６の下端の先端部には、種結晶１を保持するためのシードホルダ１７が取り付けられている。
【００２３】
坩堝１２と耐火物筐体との隙間にはジルコニア・バブル１９が充填されている。ジルコニア・バブル１９は、流動性のある直径１〜３ｍｍ程度の顆粒状の耐火材である。坩堝１２の周囲にジルコニア・バブル１９を設置することにより、坩堝１２が変形しても坩堝１２周りの保温性が大きく変化しないようにでき、坩堝１２の温度分布の軸対称性の維持を図ることができる。このような目的を満たすためには、ジルコニア・バブル１９の充填密度は１．８ｇ／ｃｍ３以上、２．２ｇ／ｃｍ３以下であるのが好ましい。
【００２４】
次に上記の単結晶育成装置１０を用いた単結晶育成方法の概要について説明する。Ｃｚ法に代表される引き上げ法では、坩堝１２内の単結晶原料１８の融液表面に種結晶１となる単結晶片を接触させ、この種結晶１を引上げ軸１６により回転させながら上方に引き上げることにより、種結晶１と同一方位の円筒状単結晶を育成する。
【００２５】
種結晶１の回転速度や引上速度は、育成する結晶の種類、育成時の温度環境に依存し、これ等の条件に応じて適切に選定する必要がある。また、結晶育成に際しては、成長界面で融液の結晶化によって生じる固化潜熱を、種結晶を通して上方に逃がす必要があるために、成長界面から上方に向って温度が低下する温度勾配下で行う必要がある。加えて、育成結晶の形状が曲がったり、捩れたりしないようにするために、原料融液内においても、成長界面から坩堝壁に向って水平方向に、且つ成長界面から坩堝底に向って垂直方向に温度が高くなる温度勾配下で行う必要がある。
【００２６】
例えば、ＬＴ単結晶育成の場合は、ＬＴ結晶の融点が１６５０℃と高温であり、育成雰囲気に酸素が必要であることから、高融点金属であるイリジウム（Ｉｒ）製の坩堝１２が用いられる。また、この場合、引上げ軸１６及びシードホルダ１７もＩｒ製であるのが好ましい。育成時の引上速度は、一般的には数ｍｍ／Ｈ程度、回転速度は数ｒｐｍ程度で行われる。また、育成時の炉内は、酸素濃度数％程度の窒素−酸素の混合ガス雰囲気とするのが一般的である。このような条件下で、所望の大きさまで結晶を育成した後は、引上速度の変更や融液温度を徐々に高くする等の操作を行うことで、育成結晶を融液から切り離し、その後、育成炉のパワーを所定の速度で低下させることで徐冷し、炉内温度が室温近傍となった後に育成炉内から結晶を取り出す。
【００２７】
このような方法で結晶育成を行う場合、育成される結晶の品質は、主に育成環境の温度勾配と結晶成長速度に依存する。温度勾配が大きい環境下では、結晶形状の制御は容易となるが、結晶内の温度差が大きくなるために、結晶内に大きな応力が生じ、転位等の結晶欠陥密度が高くなる。それに対して、温度勾配が小さい環境下では、結晶形状の制御は難しくなるが、結晶内の温度差が小さくなるために、結晶内に生じる応力も小さくなり、欠陥密度の低い高品質結晶が得られる。同様に、結晶成長速度を速くすると短時間で結晶を得ることが出来るが、結晶成長界面で融液中の原子が安定位置に到達する前に結晶相に組み込まれてしまう確率が高くなるために、欠陥密度が高い結晶となる。それに対して、成長速度を遅くすると、所望の大きさのサイズまで結晶を成長させるのに時間が掛かり、生産性は低くなるが、欠陥密度が低い高品質結晶を得ることができる。
【００２８】
［結晶成長速度の変動］
ところで、Ｃｚ法に代表される引き上げ法で結晶育成を行う際に、回転軸でもある引上げ軸１６に対する温度分布の軸対称性が悪いと、回転に伴って、結晶成長界面の温度が変動してしまう。結晶成長界面は、固相である結晶と液相である融液が共存している面なので、その温度は、ほぼＬＴの融点と考えられる。従って、結晶成長界面の温度の変動は、結晶の成長速度の変動を招く。結晶成長速度の変動は上述のように育成される結晶の品質に大きく影響する。更に、温度分布の軸対称性が悪い場合は、結晶回転に伴う成長界面の温度変動幅が大きくなるので、成長界面は回転によって融解、急成長を繰り返すこととなり、育成成功率に大きな影響がでる。
【００２９】
図２は温度分布の軸対称性と育成成功率の関係を示す図である。図２の横軸は、坩堝１２の温度分布の軸対称性ズレ量（ｍｍ）を示し、図２の縦軸は、育成成功率（％）を示す。図３は、軸対称性ズレ量の測定手法の一例を示す模式図である。図３に示すように、軸対称性ズレ量は、例えば、シーディング時の炉内モニター画面を用いて、スポーク・パターン（融液表面対流）の沈み込み位置Ｐ１と、種結晶１が溶融表面と接触する位置Ｐ２との距離を測定することで求めることができる。図２に示すように、温度分布の軸対称性が悪化するほど、育成成功率が低下することが判る。
【００３０】
次に図４を参照して本実施形態に係る単結晶育成装置１０の効果を説明する。本実施形態では、ジルコニア・バブル１９の充填密度を１．８ｇ／ｃｍ３以上、２．２ｇ／ｃｍ３以下として、ジルコニア・バブル１９の充填密度を最適化する。
【００３１】
図４は、ジルコニア・バブルの充填密度と坩堝の変形速度の関係を示す図である。図４の横軸はジルコニア・バブル１９の充填密度（ｇ／ｃｍ３）を示す。図４の縦軸は、シーディング時（育成開始時に種結晶１を融液表面に接触させる時）の坩堝１２の変形速度（ｍｍ／ｒｕｎ）を示す。
【００３２】
本実施形態では、シーディング時に計測できる育成１ｒｕｎ毎の融液表面位置の降下速度を、坩堝の変形速度として代用した。坩堝１２の変形は、直径が大きくなる方向に進行するために、坩堝１２が変形すると、坩堝１２の内容積は大きくなる。従って、坩堝１２内にチャージする原料の量を一定として育成を繰り返すと、坩堝内容積の増加によって、育成開始時の融液表面位置はｒｕｎ毎に降下していく。従って、シーディング時の融液表面位置の育成ｒｕｎ毎の降下速度で、坩堝１２の変形速度を示すことができる。
【００３３】
図４に示すように、ジルコニア・バブル１９の充填密度が１．８ｇ／ｃｍ３よりも低い場合は、密度が低下するほど坩堝１２の変形速度が大きくなっていく。それに対して、ジルコニア・バブル１９の充填密度が１．８ｇ／ｃｍ３以上の場合は、充填密度が大きくなるに従って坩堝１２の変形速度は小さくなるが、充填密度に対する変形速度の依存性は小さい。
【００３４】
ジルコニア・バブル１９の充填密度を１．８ｇ／ｃｍ３以上にすることにより、坩堝１２の変形速度を小さくできるので、図３に示した融液表面対流の沈み込み位置Ｐ１と、シーディング時に種結晶１が融液表面と接触する位置Ｐ２との距離Ｌの初期条件が３０ｍｍ以下となるように炉内を構築すれば、育成を繰り返してもＰ１―Ｐ２間距離Ｌが３０ｍｍ以上に広がることを抑制できる。この結果、坩堝１２の温度分布の軸対称性を維持することが可能となり、図２のグラフに基づけば、育成成功率を適正範囲に維持できる。
【００３５】
また、ジルコニア・バブル１９の充填密度に対する耐火物筐体１４の寿命依存性を調べたところ、充填密度が２．２ｇ／ｃｍ３以下では充填密度に対する寿命依存性は低く、５０ｒｕｎ程度の育成ができたが、充填密度が２．２ｇ／ｃｍ３よりも大きくなると、耐火物筐体１４は１０ｒｕｎ程度の使用で割れてしまうことが判った。
【００３６】
つまり、ジルコニア・バブル１９の充填密度を２．２ｇ／ｃｍ３以下にすることにより、耐火物筐体１４の寿命を向上でき、耐火物筐体１４のクラック発生を抑制できる。これにより、ジルコニア・バブル１９が坩堝１２の周囲から漏れ出ることが無いので、坩堝１２の温度分布の軸対称性を維持でき、育成成功率の低下を防止できる。
【００３７】
これらのことから、高周波誘導加熱式の育成炉（単結晶育成装置１０）を用いたＣｚ法などの引き上げ法によるＬＴ単結晶育成においては、Ｉｒ製などの坩堝１２の外周部に充填するジルコニア・バブル１９の充填密度を１．８ｇ／ｃｍ３以上、２．２ｇ／ｃｍ３以下とすることが好ましいという結論に至った。
【００３８】
このように、本実施形態の単結晶育成装置１０は、ジルコニア・バブル１９の充填密度を１．８ｇ／ｃｍ３以上、２．２ｇ／ｃｍ３以下とすることにより、坩堝１２の温度分布の軸対称性を維持できると共に、坩堝１２を取り囲んで配置される耐火物筐体１４の寿命を向上できる。この結果、単結晶育成における育成成功率を適正範囲に維持できる。
【実施例】
【００３９】
次に、本発明の実施例について具体的に説明する。
【００４０】
［実施例１］
図１に示す高周波誘導加熱炉１０の構成において、Ｃｚ法によるＬＴ結晶育成を行った。ホットゾーン構築にあたり、Ｉｒ製坩堝１２の外周部に充填するジルコニア・バブル１９の充填密度は１．８ｇ／ｃｍ３とした。耐火物筐体１４としてアルミナ容器を用いた。
【００４１】
Ｉｒ製坩堝１２内に単結晶原料１８としてＬＴ原料をチャージし、原料１８の融解後に、種結晶１の先端部を坩堝１２内の原料融液に浸し、回転させながら引上げることで、直径６インチ、直胴部長さ１２０ｍｍのＬＴ単結晶育成を得た。種結晶１の方位は３８°ＲＹとした。得られた単結晶の重量は約２０ｋｇであった。
【００４２】
同様の条件で繰り返し育成を５０ｒｕｎ（回）行った。５０ｒｕｎ中、４６ｒｕｎで単結晶を得ることができ、育成成功率は９２％であった。５０ｒｕｎの育成を実施する中で、シーディング時の融液表面位置をｒｕｎ毎に計測し、ｒｕｎ当りの融液表面位置の降下速度を求めたところ、約０．８ｍｍ／ｒｕｎであった。また、温度分布の軸対称性の指標として、図３に示した融液表面対流の沈み込み位置Ｐ１と、種結晶の先端が融液表面と接触した位置Ｐ２の距離Ｌを計測したところ、５０ｒｕｎ目の育成においても３０ｍｍであり、温度分布の軸対称性は良好に保持されていた。また、５０ｒｕｎの育成実施後においても耐火物筐体１４にクラックは生じていなかった。
【００４３】
［実施例２］
ジルコニア・バブル１９の充填密度を２．２ｇ／ｃｍ３とした以外は実施例１と同様の条件で結晶育成を行った。
【００４４】
同様の条件で繰り返し育成を５０ｒｕｎ（回）行った結果、４８ｒｕｎで単結晶を得ることができ、育成成功率は９６％であった。５０ｒｕｎの育成を実施する中で、シーディング時の融液表面位置をｒｕｎ毎に計測し、ｒｕｎ当りの融液表面位置の降下速度を求めたところ、約０．４ｍｍ／ｒｕｎであった。また、融液表面対流の沈み込み位置Ｐ１と、種結晶１の先端が融液表面と接触した位置Ｐ２の距離Ｌを計測したところ、５０ｒｕｎ目の育成においても１０ｍｍであり、温度分布の軸対称性が保持されていた。また、５０ｒｕｎの育成実施後においても耐火物筐体１４にクラックは生じていなかった。
【００４５】
［比較例１］
ジルコニア・バブル１９の充填密度を１．７ｇ／ｃｍ３とした以外は実施例１と同様の条件で結晶育成を行った。
【００４６】
同様の条件で繰り返し育成を５０ｒｕｎ（回）行った結果、３６ｒｕｎで単結晶を得ることができ、育成成功率は７２％であった。５０ｒｕｎの育成を実施する中で、シーディング時の融液表面位置をｒｕｎ毎に計測し、ｒｕｎ当りの融液表面位置の降下速度を求めたところ、約２．１ｍｍ／ｒｕｎであった。また、融液表面対流の沈み込み位置Ｐ１と、種結晶１の先端が融液表面と接触した位置Ｐ２の距離Ｌを計測したところ、１ｒｕｎ目ではほぼ０ｍｍであったが、１０ｒｕｎ目で２０ｍｍ、３０ｒｕｎ目で４０ｍｍ、５０ｒｕｎ目で５０ｍｍと育成ｒｕｎ数が増えるに従って大きくなり、温度分布の軸対称性が悪化していった。また、耐火物筐体１４には５０ｒｕｎの育成後でもクラックは生じていなかった。
【００４７】
［比較例２］
ジルコニア・バブル１９の充填密度を２．３ｇ／ｃｍ３とした以外は実施例１と同様の条件で結晶育成を行った。
【００４８】
同様の条件で繰り返し育成を行った結果、１０ｒｕｎ目で耐火物筐体１４にクラックが生じ、ジルコニア・バブル１９が漏れたためにホットゾーンの再構築が必要となった。ホットゾーン再構築し、更に繰り返し育成を継続したところ、再構築後８ｒｕｎ目で再び耐火物筐体１４にクラックが生じ、ジルコニア・バブル１９の漏れが発生した。単結晶は、最初の１０ｒｕｎ中９ｒｕｎで、再構築後の８ｒｕｎで７ｒｕｎで得られた。育成成功率は、８９％であった。また、融液表面対流の沈み込み位置Ｐ１と、種結晶１の先端が融液表面と接触した位置Ｐ２の距離Ｌを計測したところ、ジルコニア・バブル１９が漏れたｒｕｎ以外は全て１０ｍｍ以下であったが、ジルコニア・バブル１９が漏れたｒｕｎでは５０ｍｍ程度あり、温度分布の軸対称性が大幅に悪化した。
【００４９】
実施例１，２及び比較例１，２に示す結果より、本実施形態による、ジルコニア・バブル１９の充填密度を１．８ｇ／ｃｍ３以上、２．２ｇ／ｃｍ３以下とする手法は、坩堝１２の温度分布の軸対称性を維持でき、かつ、坩堝１２を取り囲んで配置される耐火物筐体１４の寿命を向上できる点で極めて有効であることが示された。
【００５０】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００５１】
１    種結晶
１０    単結晶育成装置
１２    坩堝
１４    耐火物筐体
１５    ワークコイル
１６    引上げ軸
１８    単結晶原料
１９    ジルコニア・バブル
【図１】
2019052067.tif 000003
【図２】
2019052067.tif 000004
【図３】
2019052067.tif 000005
【図４】
2019052067.tif 000006